Réservoir sous pression comprenant - une structure de renforcement composite, revêtu au moins en partie par un revêtement de protection, dans lequel le revêtement de protection comprend au moins deux couches de protection à base de polyurée, - au moins une des couches de protection à base d’une ou plusieurs polyurée(s) comprenant en outre au moins un agent retardateur de feu qui est un agent intumescent, la ou les polyurée(s) étant un ou des produit(s) de réaction d'au moins un durcisseur et d'au moins une résine, pour lesquels (i) la résine est un composé polyamine aromatique ou aliphatique, optionnellement substitué par au moins une fonction alcool, (ii) le durcisseur est un composé polyisocyanate aromatique, cycloaliphatique, hétérocyclique, alicyclique ou aliphatique, et leurs produits de réaction sous forme d'oligomères, aliphatiques ou aromatiques, au moins une résine d'une première couche de protection à base de polyurée étant différente d'au moins une résine d'une deuxième couche de protection à base de polyurée, la couche de protection contenant l’agent intumescent étant la couche la plus externe du revêtement. Réservoir sous pression selon la revendication 1, caractérisé en ce qu'il comprend - un liner et - une structure de renforcement composite, revêtu au moins en partie par un revêtement de protection, dans lequel le revêtement de protection comprend au moins deux couches de protection à base de polyurée, - au moins une des couches de protection à base d’une ou plusieurs polyurée(s) comprenant en outre au moins un agent retardateur de feu qui est un agent intumescent, la ou les polyurée(s) étant un ou des produit(s) de réaction d'au moins un durcisseur et d'au moins une résine, pour lesquels (i) la résine est un composé polyamine aromatique ou aliphatique, optionnellement substitué par au moins une fonction alcool, (ii) le durcisseur est un composé polyisocyanate aromatique, cycloaliphatique, hétérocyclique, alicyclique ou aliphatique, et leurs produits de réaction sous forme d'oligomères, aliphatiques ou aromatiques, au moins une résine d'une première couche de protection à base de polyurée étant différente d'au moins une résine d'une deuxième couche de protection à base de polyurée, la couche de protection contenant l’agent intumescent étant la couche la plus externe du revêtement. Réservoir selon l'une au moins des revendications 1 ou 2 caractérisé en ce que l'épaisseur totale du revêtement de protection est inférieure ou égale à 12 mm, notamment inférieure ou égale à 8 mm, en particulier inférieure ou égale à 4 mm, et en ce que l'épaisseur totale est supérieure ou égale à 1 mm. Réservoir selon l'une au moins des revendications 1 à 3, caractérisé en ce que l'agent intumescent est choisi parmi le groupe des composés halogénés, des composés phosphorés, des composés borés, des hydroxydes métalliques et des oxydes métalliques et du mélange d’au moins deux d’entre eux. Réservoir selon l'une au moins des revendications 1 à 4, caractérisé en ce qu'au moins une des couches de protection à base de polyurée contient au moins une charge, sous forme de particules ou de fibres, ladite charge étant choisie parmi les céramiques, les métaux, les oxydes métalliques, les plastiques et leurs mélanges. Réservoir selon l'une au moins des revendications précédentes, caractérisé en ce qu'au moins une des couches de protection à base de polyurée ne contient pas d'agent retardateur de feu qui est un agent intumescent. Réservoir selon l'une au moins des revendications précédentes, caractérisé en ce qu'au moins une des couches de protection à base de polyurée contient au moins un additif choisi parmi les absorbeurs d'UV, les stabilisateurs à la lumière, les antioxydants, les agents dispersants, les agents mouillants tels que des tensioactifs, les agents plastifiants, les anti-mousse et les atténuateurs d'impact. Réservoir selon l'une au moins des revendications précédentes, caractérisé en ce qu'il comprend au moins une portion centrale cylindrique et deux extrémités en forme de dôme, et en ce que le revêtement de protection couvre la portion centrale cylindrique du réservoir. Réservoir selon l'une au moins des revendications précédentes, comprenant au moins une portion centrale cylindrique et deux extrémités en forme de dôme, caractérisé en ce qu'au moins une couche à base de polyurée du revêtement de protection couvre les extrémités du réservoir. Réservoir selon l'une au moins des revendications précédentes, caractérisé en ce que les durcisseurs pour chacune des couches à base de polyurée sont compatibles ou identiques. Réservoir selon l'une au moins des revendications précédentes, caractérisé en ce qu'au moins un durcisseur est choisi parmi les polymères d'alpha-hydro-oméga-hydroxypoly[oxy(méthyl-1,2-éthanediyl)] avec le 1,1'-méthylènebis[isocyanatobenzène], la masse de réaction (reaction mass) du 4,4'-méthylènediphényl diisocyanate (MDI) et de o-(pisocyanatobenzyl) phényl isocyanate, le 4,4'-méthylènediphényl diisocyanate (MDI) et les oligomères du 4,4'-méthylènediphényl diisocyanate (MDI). Réservoir selon l'une au moins des revendications précédentes, caractérisé en ce qu'au moins une couche à base de polyurée est obtenue à partir d'une résine choisie dans le groupe constitué par polyoxypropylènediamine, diéthylméthylbenzènediamine, glycéryl poly(oxypropylène)triamine, polyalkylamine, polyarylamine et qu'au moins une couche à base de polyurée est obtenue à partir d'une résine choisie dans le groupe constitué par diéthylméthylbenzènediamine et les dérivés d'oléylamine. Procédé de préparation d'un réservoir selon l'une quelconque des revendications précédentes, comprenant les étapes suivantes a) obtention d'un mandrin b) enroulement d'une structure de renforcement composite autour d'au moins une partie du mandrin pour obtenir un corps creux c) formation sur au moins une partie de la surface de la structure de renforcement composite d'un revêtement de protection comprenant les étapes de c1) dépôt sur au moins une partie de la structure de renforcement composite d'un mélange (D) d'au moins une résine et d'au moins un durcisseur tels que définis dans l'une des revendications précédentes, le rapport stœchiométrique entre la résine et le durcisseur étant compris entre 2:1 et 1:2, et polymérisation du mélange (D) pour obtenir une première couche de protection à base de polyurée c2) dépôt sur au moins une partie de la surface du corps creux revêtu d'une couche de protection obtenu à l'issue de l'étape c1), d'un mélange (I) d'au moins une résine, d'au moins un durcisseur et d'au moins un agent retardateur de feu tels que définis dans l'une des revendications précédentes, le rapport stœchiométrique entre la résine et le durcisseur étant compris entre 2:1 et 1:2, de préférence 1:1 et polymérisation du mélange (I) pour obtenir une deuxième couche de protection à base de polyurée au moins une résine du mélange (D) étant différente d'au moins une résine du mélange (I). Procédé de préparation d'un réservoir selon la revendication 13, caractérisé en ce qu'il comprend les étapes suivantes a) obtention d'un mandrin qui est un liner b) enroulement d'une structure de renforcement composite autour d'au moins une partie dudit liner pour obtenir un corps creux c) formation sur au moins une partie de la surface de la structure de renforcement composite d'un revêtement de protection comprenant les étapes de c1) dépôt sur au moins une partie de la structure de renforcement composite d'un mélange (D) d'au moins une résine et d'au moins un durcisseur tels que définis dans l'une des revendications précédentes, le rapport stœchiométrique entre la résine et le durcisseur étant compris entre 2:1 et 1:2, et polymérisation du mélange (D) pour obtenir une première couche de protection à base de polyurée c2) dépôt sur au moins une partie de la surface du corps creux revêtu d'une couche de protection obtenu à l'issue de l'étape c1), d'un mélange (I) d'au moins une résine, d'au moins un durcisseur et d'au moins un agent retardateur de feu tels que définis dans l'une des revendications précédentes, le rapport stœchiométrique entre la résine et le durcisseur étant compris entre 2:1 et 1:2, de préférence 1:1 et polymérisation du mélange (I) pour obtenir une deuxième couche de protection à base de polyurée au moins une résine du mélange (D) étant différente d'au moins une résine du mélange (I). Procédé de préparation d'un réservoir selon l'une au moins des revendications 13 ou 14, caractérisé en ce que les étapes c1 et c2 sont effectuées successivement, et en ce que la couche de protection à base de polyurée obtenue à partir du mélange (I) se trouve à l'extérieur du revêtement. Procédé de préparation d'un réservoir selon l'une au moins des revendications 13 à 15, caractérisé en ce qu'au moins une étape supplémentaire de dépôt d'un mélange d'au moins une résine et d'au moins un durcisseur est effectuée entre les étapes c1) et c2). Véhicule comprenant un réservoir selon l'une au moins des revendications 1 à 12.